(57)【要約】【課題】より微細なピットパターンを有する情報記録ディスクの製造に対応できる情報記録ディスク用スタンパーの製造方法の提供。【解決手段】情報記録ディスク、例えばＣＤ−ＲＯＭ、のピットパターンに対応する凹凸面を、電子ビーム・フォトリソグラフィ法を用いてシリコン基板１に形成する。そして、過冷却液体温度域を有するアモルファス合金４を過冷却液体温度域に保ちつつシリコン基板１の凹凸面に押圧し、アモルファス合金４に成型転写面Ｓ１を形成する。過冷却液体温度域に保たれたアモルファス合金４は粘性が低いため、アモルファス合金４が微細な凹凸部分に充填され、転写精度の高い成型転写面Ｓ１が得られる。【選択図】図１
2008097827.tif 000002
【特許請求の範囲】
【請求項１】
表面にピットを複数形成して情報を記録する情報記録ディスクをプレス方式で製作する際に用いる情報記録ディスク用スタンパーにおいて、
前記ディスクのピットパターンに対応する成形転写面を、過冷却液体温度域を有するアモルファス合金としたことを特徴とする情報記録ディスク用スタンパー。
【請求項２】
請求項１に記載の情報記録ディスク用スタンパーの製造方法において、
前記ディスクのピットパターンに対応する凹凸面を、フォトリソグラフィ法を用いてシリコン基板に形成し、
前記アモルファス合金を前記過冷却液体温度域に保ちつつ前記シリコン基板の凹凸面に押圧して、前記アモルファス合金に前記成型転写面を形成することを特徴とする情報記録ディスク用スタンパーの製造方法。
【請求項３】
請求項１に記載の情報記録ディスク用スタンパーを用いた情報記録ディスク製造方法であって、
情報記録ディスクの記録層を過冷却液体温度域を有する第１のアモルファス合金で構成するとともに、前記スタンパーの成形転写面を前記第１のアモルファス合金より高いガラス遷移温度を有する第２のアモルファス合金で構成し、
前記記録層を前記第１のアモルファス合金の過冷却液体温度域であって前記第２のアモルファス合金のガラス遷移温度より低い温度に保ちつつ前記成形転写面に押圧して、前記記録層にピットパターンを形成することを特徴とする情報記録ディスク製造方法。
【請求項４】
表面にピットを複数形成して情報を記録する情報記録ディスクにおいて、
前記ピットが形成される記録層を過冷却液体温度域を有するアモルファス合金としたことを特徴とする情報記録ディスク。
【発明の詳細な説明】
【技術分野】
【０００１】
本発明は、ＣＤ−ＲＯＭやＤＶＤ−ＲＯＭなどのように複数のピットを形成して情報を記憶する情報記録ディスクおよび情報記録ディスク製造方法、さらに、情報記録ディスクをプレス方式で製作する際に用いる情報記録ディスク用スタンパーおよびスタンパーの製造方法に関する。
【背景技術】
【０００２】
ＣＤ−ＲＯＭやＤＶＤ−ＲＯＭはピットパターンをディスク上に形成して情報を記録するものであるが、これらの情報記録ディスクを製作する方法としては、ピットパターンに対応する凹凸が形成された型を用いて射出成形により製作する方法や、凹凸が形成されたスタンパーを用いたプレス方式のものがある。プレス方式の場合、スタンパーは以下のようにして作られている。
【０００３】
まず、ガラス基板上に塗布されたフォトレジストにレーザービームを照射してピットパターンを描画する。このフォトレジストを現像するとフォトレジストにピットになる窪みが形成されるので、この凹凸面に銀メッキを施し、その上にニッケル電鋳と呼ばれるニッケルメッキを施す。その後、フォトレジスト、ガラス基板を除去することによりメタルマスターと呼ばれる型を製作する。通常、このメタルマスターを型にして、複数のメタルマザーをニッケル電鋳により作成する。そして、複数のメタルマザーの内の１つを型に用いてニッケル電鋳によりスタンパーを製作し、他のメタルマザーは予備とする。ＣＤ−ＲＯＭをプレス製作するときには、このスタンパーを加熱した透明プラスチックに押圧して、ピットパターンを透明プラスチックに成形転写する。
【発明の開示】
【発明が解決しようとする課題】
【０００４】
ところで、従来のＣＤ−ＲＯＭのピットサイズは幅０．５μｍ、長さ０．９〜３．３μｍであるが、ＣＤ−ＲＯＭの記憶容量の増大を図るためには、より微細なピットパターンを形成する必要があり、このような微細パターンに対応できるスタンパーが必要となる。
【０００５】
本発明の目的は、より微細なピットパターンを有する情報記録ディスク、および情報記録ディスク製造方法、さらに情報記録ディスク用スタンパーおよびスタンパーの製造方法を提供することにある。
【課題を解決するための手段】
【０００６】
発明の実施の形態を示す図１〜４に対応付けて説明する。
（１）図１に対応付けて説明すると、請求項１の発明は、表面にピットを複数形成して情報を記録する情報記録ディスクをプレス方式で製作する際に用いる情報記録ディスク用スタンパーＳに適用され、ディスクのピットパターンに対応する成形転写面Ｓ１を、過冷却液体温度域を有するアモルファス合金としたことにより上述の目的を達成する。
（２）請求項２の発明は、請求項１に記載の情報記録ディスク用スタンパーの製造方法に適用され、ディスクのピットパターンに対応する凹凸面を、フォトリソグラフィ法を用いてシリコン基板１に形成し、アモルファス合金４を過冷却液体温度域に保ちつつシリコン基板１の凹凸面に押圧して、アモルファス合金４に成型転写面Ｓ１を形成することにより上述の目的を達成する。
（３）図２〜４に対応付けて説明すると、請求項３の発明は、請求項１に記載の情報記録ディスク用スタンパーＳを用いた情報記録ディスク製造方法であって、情報記録ディスクの記録層を過冷却液体温度域を有する第１のアモルファス合金１４ａで構成するとともに、スタンパーＳの成形転写面Ｓ１を第１のアモルファス合金１４ａより高いガラス遷移温度Ｔｇ（Ｓ）を有する第２のアモルファス合金で構成し、記録層を第１のアモルファス合金１４ａの過冷却液体温度域であって第２のアモルファス合金のガラス遷移温度Ｔｇ（Ｓ）より低い温度（図４の符号ΔＴａで示す温度域の温度）に保ちつつ成形転写面Ｓ１に押圧して、記録層にピットパターンを形成することにより上述の目的を達成する。
（４）図３に対応付けて説明すると、請求項４の発明は、表面にピットを複数形成して情報を記録する情報記録ディスクに適用され、ピットが形成される記録層を過冷却液体温度域を有するアモルファス合金１４としたことにより上述の目的を達成する。
【０００７】
なお、本発明の構成を説明する上記課題を解決するための手段の項では、本発明を分かり易くするために発明の実施の形態の図を用いたが、これにより本発明が発明の実施の形態に限定されるものではない。
【発明の効果】
【０００８】
以上説明したように、本発明によれば、アモルファス合金は過冷却液体温度域において粘度が低いため微細成形性が良く、ナノメートルオーダの微細ピットパターンに充分対応できる情報記録ディスク用スタンパーが得られる。
請求項２の発明では、リソグラフィ法を使用してシリコン基板に微細なピットパターンを形成し、そのシリコン基板に形成されたピットパターンをアモルファス合金に成形転写しているので、従来より微細なピットパターンをスタンパーに形成することができる。そして、このようなスタンパーを用いることにより、微細パターンを有する高容量の情報記録ディスクを製作することが可能となる。
請求項３および４の発明では、ピットが形成される記録層に過冷却液体温度域を有するアモルファス合金を用いているので、微細なピットパターンを形成することができ、高容量の情報記録ディスクを製作することができる。
【発明を実施するための最良の形態】
【０００９】
以下、図１〜４を参照して本発明の実施の形態を説明する。本発明者はアモルファス合金の研究を行った結果、ある種のアモルファス合金では特定の温度領域（過冷却液体温度域と呼ばれる）において超塑性的な挙動を示し、優れた微細成形（微細形状転写）特性を有するということを見出した。このようなアモルファス合金の例としては、Ｚｒ基（ジルコニア系）アモルファス合金、Ｌａ基（ランタン系）アモルファス合金やＰｄ基（パラジウム系）アモルファス合金などがある。これらのアモルファス合金は、ガラス遷移温度（Ｔｇ点）が結晶化点（Ｔｘ点）より低温側に存在し、明確な過冷却液体温度域ΔＴｘ（＝Ｔｘ−Ｔｇ）が存在する。この過冷却液体温度域ΔＴｘはＺｒ基やＰｄ基で約１００Ｋ、Ｌａ基アモルファス合金で約８０Ｋにもおよぶ。これらのアモルファス合金は、過冷却液体温度域では粘性が１０１１Ｐａ・ｓ以下に低下し、その状態から再び冷却すると元のアモルファス状態に戻ることが確認されており、過冷却液体状態下で優れた微細成形特性を有している。
【００１０】
本実施の形態では、このようなアモルファス合金の成形特性を利用して、上述した情報記録ディスク用スタンパーの成型転写面（ピットパターンに対応する凹凸形状を有する面）をアモルファス合金で形成するようにした。なお、以下では、耐食性および流動特性に優れる４元系Ｐｄ基アモルファス合金（４元系Ｐｄ４０Ｃｕ３０Ｎｉ１０Ｐ２０アモルファス合金）を用いたスタンパーを例に説明する。
【００１１】
４元系Ｐｄ４０Ｃｕ３０Ｎｉ１０Ｐ２０アモルファス合金はガラス遷移温度Ｔｇ＝５７７Ｋ、結晶化温度Ｔｘ＝６７３Ｋであり、過冷却液体温度域ΔＴｘ＝９６Ｋという広い過冷却液体温度域を有している。液体急冷法で作成したアモルファス試験片（直径２mm、高さ４mm）を用いて、このＰｄ基アモルファス合金の巨視的変形特性を応力急変法による高温圧縮試験により調べた。ここで、超塑性現象の示性式（１）を用いて試験結果を調べると、Ｐｄ基アモルファス合金は過冷却液体温度域において歪速度感受性指数ｍがｍ＝１．０となり、ニュートン粘性流動特性を示すことが明らかとなった。
【数１】
2008097827.tif 000003
【００１２】
次いで、Ｐｄ基アモルファス合金を用いたＣＤ−ＲＯＭ用スタンパーの製造方法について説明する。なお、この製造法はＤＶＤ−ＲＯＭ用のスタンパーについても全く同様である。図１はスタンパーの製作手順を示す図であり、（ａ）〜（ｄ）の工程はスタンパー作成用のマザーダイ（上述したメタルマザーに対応する）の製造手順を示し、（ｅ），（ｆ）の工程はスタンパーの製造手順を示す。
【００１３】
まず、図１（ａ）に示すように、熱酸化法、ＣＶＤ法等によりシリコン（Ｓｉ）基板１に酸化膜（ＳｉＯ２）２を形成する。次に、ＳｉＯ２膜２上にフォトレジスト３を塗布した後に、電子ビームリソグラフィによりＣＤ−ＲＯＭのピットパターンを描画する。従来のＣＤ−ＲＯＭのピットは幅寸法が０．５μｍであるが、本実施の形態の製造方法によれば、ピットの幅寸法を０．１μｍ程度にすることができる。ピットパターンが描画されたフォトレジスト３の現像処理を行うと、図１（ｂ）のようなレジストパターンが形成される。なお、ナノメートルオーダーのパターンを形成するためにはレジスト３の膜厚は薄い方が良く、例えば、０．１μｍのレジスト３を形成する。なお、リソグラフィに電子ビームを用いたが、イオンビームなどの荷電粒子ビームを用いても良く、また、ピット寸法によってはレーザビームでも良い。
【００１４】
次に、レジスト３をマスクとして、緩衝ＨＦを用いた等方性エッチングによりＳｉＯ２膜２をエッチングする（図１（ｃ））。ＳｉＯ２膜２のエッチング方法については、上述したようなウェットエッチングの他にＲＩＥ（リアクティブイオンエッチング）などのドライエッチング法を用いても良く、より微細なパターンをエッチングすることができる。その後、レジスト３を除去すると、図１（ｄ）に示すようにピットパターンがＳｉＯ２膜２に形成される。このようにしてＳｉ基板を用いたマザーダイが出来上がる。
【００１５】
次いで、真空高温チャンバ（図示せず）内において、図１（ｅ）に示すように、マザーダイの凹凸面にＰｄ基アモルファス合金製の薄膜または板（以下では、単にアモルファス合金と呼ぶことにする）４を被せ、所定の荷重で押圧してインプリント成形する。薄膜を用いる場合、膜厚はピットを形成するに充分な厚さがあれば良く、例えば５０μｍ程度にすれば良い。また、押圧方法としては、例えば、図１（ｅ）に示すものを図示上下から２枚の圧板で挟みプレスする方法がある。これにより、マザーダイの凹凸形状をアモルファス合金４の表面に転写する。このときの成形条件は、Ｐｄ基アモルファス合金の場合には成形時間１０００sec、応力１０ＭＰａ、成形温度６４０Ｋであり、アモルファス合金４の粘性が低くなる過冷却液体温度域において成形を行う。ただし、この条件は一例であって、ピット寸法や凹凸形状等に応じて最適な成形性が得られるように、時間、応力、温度が設定される。
【００１６】
その後、アモルファス合金４をマザーダイから剥離する。アモルファス合金４に薄膜を用いる場合には、アモルファス合金４をスタンパー用支持材６に接合して図１（ｆ）に示すようなスタンパーＳが完成する。Ｓ１はスタンパーＳの成形転写面であり、ピットパターンが形成されている。なお、上述した説明では、アモルファス合金４に成形転写面Ｓ１を形成した後に支持材６に接合したが、支持材６にアモルファス合金４を接合した後に成形転写面Ｓ１を形成するようにしても良い。
【００１７】
図２は、スタンパーＳを用いたＣＤ−ＲＯＭの製造手順を示す図である。まず、ＣＤ−ＲＯＭの基板材である透明プラスチック（例えば、ポリカーボネート）ＰＣを加熱して、図２（ａ）のようにスタンパーＳでプレスする。その結果、透明プラスチック基板にピットパターンが成形転写される。次に、成形面ＰＣ１にアルミ蒸着膜などの反射膜Ｒを形成し（図２（ｂ））、さらにその上にプラスチックの保護膜５を形成してＣＤ−ＲＯＭが出来上がる（図２（ｃ））。
【００１８】
上述したように、本実施の形態によるスタンパーの製造方法では、電子ビームリソグラフィ法を用いてＳｉ基板上にピットパターンを形成してマザーダイを作成し、そのマザーダイのピットパターンを、過冷却液体温度域において粘性の低いアモルファス合金に成形転写してスタンパーとしているため、微細なピットパターンをスタンパーの成形転写面に精度良く形成することができる。そして、このスタンパーを用いることにより、より微細なピット（ナノオーダーのピットパターン）から成る高容量のＣＤ−ＲＯＭを製作することが可能となる。また、上述したアモルファス合金は優れた微細成形特性を有するとともに、比較的低荷重下で成形を行えるという特徴を有している。
【００１９】
なお、上述した実施の形態ではアモルファス合金によりＣＤ−ＲＯＭ製作用スタンパーを製作したが、Ｓｉ基板でマザーダイを形成して、そのマザーダイのパターンをアモルファス合金にインプリント成形することにより、アモルファス合金のＣＤ−ＲＯＭやＤＶＤ−ＲＯＭを製作するようにしても良い。また、ＣＤ−ＲＯＭやＤＶＤ−ＲＯＭなどの情報記録ディスクやそのスタンパーだけでなく、例えばマイクロマシン用部材なども上述したアモルファス合金を成形加工して作成することができる。
【００２０】
図３はアモルファス合金を用いたＣＤ−ＲＯＭの製造手順の概略を示す図である。図３（ａ）はマザーダイを示す図であり、Ｓｉ基板１０上にＳｉＯ２膜１２が形成されており、ＳｉＯ２膜１２にはピットパターン（図１（ｄ）とは逆のパターン））が形成されている。なお、図３（ａ）に示すマザーダイの製造手順は、図１（ａ）〜図１（ｄ）に示した手順と同様なので説明を省略する。図３（ａ）のマザーダイを形成したら、図３（ｂ）に示すようにマザーダイの凹凸面にアモルファス合金（Ｐｄ基アモルファス合金製の薄膜や板）１４を被せ、所定の荷重で押圧してインプリント成形する。その後、アモルファス合金１４をマザーダイから剥離し、ピットが形成された面に反射膜１５を形成し、さらに透明プラスチックの保護膜１６ａ，１６ｂを形成する。
【００２１】
図３に示した例では、シリコン基板上にＳｉＯ２膜によるピットパターンを形成したマザーダイを用いてアモルファス合金１４を成形したが、図３（ａ）に示すマザーダイに代えて、図１（ｆ）のアモルファス合金製スタンパーＳを用いてアモルファス合金１４を成形するようにしても良い。成形の手順は図３に示す手順と同様なので説明を省略するが、スタンパーＳおよびアモルファス合金１４には異なる種類のアモルファス合金が用いられる。ここで、スタンパー用アモルファス合金のガラス遷移温度および結晶化温度をそれぞれＴｇ（Ｓ）、Ｔｘ（Ｓ）と表し、ＣＤ−ＲＯＭ用アモルファス合金１４のガラス遷移温度および結晶化温度をそれぞれＴｇ（１４）、Ｔｘ（１４）と表すことにすると、Ｔｇ（Ｓ）＞Ｔｇ（１４）を満たすようにそれぞれのアモルファス合金を選択する。
【００２２】
図４は成形加工時の成形加工温度域を説明する図であり、ＣＤ−ＲＯＭ用アモルファス合金については２種類（それぞれ、符号１４ａ、１４ｂで表す）のものを示した。アモルファス合金１４ａの場合には、結晶化温度Ｔｘ（１４ａ）がスタンパー用アモルファス合金のガラス遷移温度Ｔｇ（Ｓ）より低温側にあり、成形時の成形加工温度域ΔＴａはアモルファス合金１４ａの過冷却液体温度域ΔＴｘ（１４ａ）＝Ｔｘ（１４ａ）−Ｔｇ（１４ａ）と等しくなる。
【００２３】
一方、アモルファス合金１４ｂの場合には、結晶化温度Ｔｘ（１４ｂ）がスタンパー用アモルファス合金のガラス遷移温度Ｔｇ（Ｓ）より高温側にあるため、成形加工温度域ΔＴｂはΔＴｂ＝Ｔｇ（Ｓ）−Ｔｇ（１４ｂ）となり、アモルファス合金１４ｂの過冷却液体温度域ΔＴｘ（１４ｂ）＝Ｔｘ（１４ｂ）−Ｔｇ（１４ｂ）より温度範囲が狭くなる。
【００２４】
上述した実施の形態と特許請求の範囲の要素との対応において、アモルファス合金１４ａは第１のアモルファス合金を、ガラス遷移温度Ｔｇ（Ｓ）は第２のアモルファス合金のガラス遷移温度をそれぞれ構成する。
【図面の簡単な説明】
【００２５】
【図１】スタンパーの製作手順を示す図であり、（ａ）〜（ｄ）の工程はスタンパー作成用のマザーダイの製造手順を示し、（ｅ），（ｆ）の工程はスタンパーの製造手順を示す。
【図２】スタンパーＳを用いたＣＤ−ＲＯＭの製造手順を示す図であり、（ａ）〜（ｃ）は各工程を示す。
【図３】アモルファス合金を用いたＣＤ−ＲＯＭの製造手順を示す図であり、（ａ）〜（ｃ）は各工程を示す。
【図４】成形加工時の成形加工温度域を説明する図。
【符号の説明】
【００２６】
１，１０  シリコン基板
２，１２  ＳｉＯ２膜
３  フォトレジスト
４，１４，１４ａ，１４ｂ  アモルファス合金
Ｓ  スタンパー
Ｓ１  成形転写面
【図１】
2008097827.tif 000004
【図２】
2008097827.tif 000005
【図３】
2008097827.tif 000006
【図４】
2008097827.tif 000007
【手続補正書】
【提出日】平成20年2月7日(2008.2.7)
【手続補正１】
【補正対象書類名】特許請求の範囲
【補正対象項目名】全文
【補正方法】変更
【補正の内容】
【特許請求の範囲】
【請求項１】
表面にナノメートルオーダーのピットを複数形成して情報を記録する情報記録ディスクをプレス方式で製作する際に用いる情報記録ディスク用スタンパーの製造方法において、
前記ディスクのピットパターンに対応する凹凸面を、シリコン基板表面に設けられたシリコン酸化膜にフォトリソグラフィ法を用いて形成し、
前記シリコン酸化膜に形成された前記凹凸面と、過冷却液体温度域を有するアモルファス合金とを対向させて、前記アモルファス合金を前記過冷却液体温度域に保ちつつ前記凹凸面にインプリント成形して、前記アモルファス合金に前記凹凸面が反転された成型転写面を形成することを特徴とする情報記録ディスク用スタンパーの製造方法。
【請求項２】
請求項１に記載の情報記録ディスク用スタンパーの製造方法において、
前記過冷却液体温度域を有するアモルファス合金を薄膜として作製し、
前記シリコン酸化膜に形成された前記凹凸面に前記薄膜を被せてインプリント成形を行い、その後、前記薄膜を剥離し、前記成型転写面と反対側の面を支持部材に接合することを特徴とする情報記録ディスク用スタンパーの製造方法。
【請求項３】
請求項１に記載の情報記録ディスク用スタンパーの製造方法において、
前記過冷却液体温度域を有するアモルファス合金製の薄膜を支持部材に接合し、
前記支持部材に設けられた前記アモルファス合金製薄膜に前記成型転写面を形成することを特徴とする情報記録ディスク用スタンパーの製造方法。
【請求項４】
請求項１〜３のいずれか１項に記載の製造方法によって形成した前記成型転写面を有することを特徴とする情報記録ディスク用スタンパー。
【手続補正３】
【補正対象書類名】明細書
【補正対象項目名】０００１
【補正方法】変更
【補正の内容】
【０００１】
本発明は、ＣＤ−ＲＯＭやＤＶＤ−ＲＯＭなどのように複数のピットを形成して情報を記憶する情報記録ディスクをプレス方式で製作する際に用いる情報記録ディスク用スタンパーおよびスタンパーの製造方法に関する。
【手続補正４】
【補正対象書類名】明細書
【補正対象項目名】０００５
【補正方法】変更
【補正の内容】
【０００５】
本発明の目的は、より微細なピットパターンを有する情報記録ディスクを製造する際に用いられる情報記録ディスク用スタンパーおよびスタンパーの製造方法を提供することにある。
【手続補正５】
【補正対象書類名】明細書
【補正対象項目名】０００６
【補正方法】変更
【補正の内容】
【０００６】
（１）請求項１の発明は、表面にナノメートルオーダーのピットを複数形成して情報を記録する情報記録ディスクをプレス方式で製作する際に用いる情報記録ディスク用スタンパーの製造方法において、ディスクのピットパターンに対応する凹凸面を、シリコン基板表面に設けられたシリコン酸化膜にフォトリソグラフィ法を用いて形成し、シリコン酸化膜に形成された凹凸面と、過冷却液体温度域を有するアモルファス合金とを対向させて、アモルファス合金を過冷却液体温度域に保ちつつ凹凸面にインプリント成形して、アモルファス合金に凹凸面が反転された成型転写面を形成することを特徴とする。
（２）請求項２の発明は、請求項１に記載の情報記録ディスク用スタンパーの製造方法において、過冷却液体温度域を有するアモルファス合金を薄膜として作製し、シリコン酸化膜に形成された凹凸面に薄膜を被せてインプリント成形を行い、その後、薄膜を剥離し、成型転写面と反対側の面を支持部材に接合することを特徴とする。
（３）請求項３の発明は、請求項１に記載の情報記録ディスク用スタンパーの製造方法において、過冷却液体温度域を有するアモルファス合金製の薄膜を支持部材に接合し、支持部材に設けられたアモルファス合金製薄膜に成型転写面を形成することを特徴とする。
【手続補正６】
【補正対象書類名】明細書
【補正対象項目名】０００７
【補正方法】変更
【補正の内容】
【０００７】
（４）請求項４の発明による情報記録ディスク用スタンパーは、請求項１〜３のいずれか１項に記載の製造方法によって形成した成型転写面を有することを特徴とする。
【手続補正７】
【補正対象書類名】明細書
【補正対象項目名】０００８
【補正方法】変更
【補正の内容】
【０００８】
本発明によれば、アモルファス合金は過冷却液体温度域において粘度が低いため微細成形性が良く、ナノメートルオーダの微細ピットパターンに充分対応できる情報記録ディスク用スタンパーが得られる。
また、リソグラフィ法を使用してシリコン基板表面に設けられたシリコン酸化膜に微細なピットパターンを形成し、そのシリコン酸化膜に形成されたピットパターンをアモルファス合金に成形転写しているので、従来より微細なピットパターンをスタンパーに形成することができる。そして、このようなスタンパーを用いることにより、微細パターンを有する高容量の情報記録ディスクを製作することが可能となる。
さらに、ピットが形成される記録層に過冷却液体温度域を有するアモルファス合金を用いることにより、微細なピットパターンを形成することができ、高容量の情報記録ディスクを製作することができる。